(57)【要約】【課題】耐摩耗性、耐シェブロンカット性、耐チッピング性、耐発熱性及び生産性を高度にバランスさせることが可能なゴム組成物を提供する。【解決手段】恒粘度剤が添加された天然ゴム（Ａ）60〜98質量％及び重量平均分子量（Ｍw）が1×104〜10×104で且つトランス-１,４結合量が70％以上の共役ジエン化合物重合体（Ｂ）2〜20質量％を含むゴム成分100質量部に対し、式(I)：Ｍ1/pＯ3Ｓ−Ｓ−(ＣＨ2)n−Ｓ−ＳＯ3Ｍ1/p［式中、ｎは３〜１０の整数を示し、Ｍはリチウム、カリウム、ナトリウム、マグネシウム、カルシウム、バリウム、亜鉛、ニッケル及びコバルトよりなる群から選択される金属であり、ｐは該金属の価数を示す］で表された、結晶水を含有してもよい有機チオスルフェート化合物（Ｃ）0.5〜2質量部を配合してなることを特徴とするゴム組成物である。【選択図】なし【特許請求の範囲】
【請求項１】
恒粘度剤が添加された天然ゴム（Ａ）60〜98質量％及び重量平均分子量（Ｍw）が1×104〜10×104で且つトランス-１,４結合量が70％以上の共役ジエン化合物重合体（Ｂ）2〜20質量％を含むゴム成分100質量部に対し、下記式(I)：
Ｍ1/pＯ3Ｓ−Ｓ−(ＣＨ2)n−Ｓ−ＳＯ3Ｍ1/p ・・・ (I)
［式中、ｎは３〜１０の整数を示し、Ｍはリチウム、カリウム、ナトリウム、マグネシウム、カルシウム、バリウム、亜鉛、ニッケル及びコバルトよりなる群から選択される金属であり、ｐは該金属の価数を示す］で表された、結晶水を含有してもよい有機チオスルフェート化合物（Ｃ）0.5〜2質量部を配合してなることを特徴とするゴム組成物。
【請求項２】
前記天然ゴム（Ａ）は、乾燥前後のゲル変化率が10質量％以下で且つ分子量保持率が85％以上となるように乾燥処理されたことを特徴とする請求項１に記載のゴム組成物。
【請求項３】
更に、脂環式化合物系石油樹脂（Ｄ）をゴム成分100質量部に対して1〜5質量部含むことを特徴とする請求項１又は２に記載のゴム組成物。
【請求項４】
前記ゴム成分が、更に重量平均分子量（Ｍw）が50×104以上で且つシス-１,４結合量が95％以上の共役ジエン化合物重合体（Ｅ）を含み、
前記ゴム成分中、前記天然ゴム（Ａ）の含有量が60質量％以上で且つ98質量％未満で、前記共役ジエン化合物重合体（Ｂ）の含有量が2〜20質量％で、前記共役ジエン化合物重合体（Ｅ）の含有量が38質量％以下であることを特徴とする請求項１〜３のいずれかに記載のゴム組成物。
【請求項５】
前記有機チオスルフェート化合物（Ｃ）が１,６-ヘキサメチレンジチオ硫酸ナトリウム・２水和物であることを特徴とする請求項１〜４のいずれかに記載のゴム組成物。
【請求項６】
更に、窒素吸着比表面積（Ｎ2ＳＡ）が140〜160m2/gで、ジブチルフタレート(ＤＢＰ)吸油量が130〜160ml/100gで且つ発生水素量が1500〜2500ppmであるカーボンブラック（Ｆ）をゴム成分100質量部に対して40〜55質量部含むことを特徴とする請求項１〜５のいずれかに記載のゴム組成物。
【請求項７】
前記恒粘度剤の添加量が、天然ゴム100質量部に対して0.001質量部以上であることを特徴とする請求項１〜６のいずれかに記載のゴム組成物。
【請求項８】
前記恒粘度剤が、下記式(II)：
Ｒ1−ＣＯＮＨＮＨ2 ・・・ (II)
［式中、Ｒ1は炭素数１〜５のアルキル基又は炭素数３〜５のシクロアルキル基を示す］で表されるヒドラジド化合物であることを特徴とする請求項１〜７のいずれかに記載のゴム組成物。
【請求項９】
請求項１〜８のいずれかに記載のゴム組成物を用いた空気入りタイヤ。
【請求項１０】
航空機用タイヤであることを特徴とする請求項９に記載の空気入りタイヤ。
【発明の詳細な説明】
【技術分野】
【０００１】
本発明は、ゴム組成物及び該ゴム組成物を用いた空気入りタイヤに関し、特に航空機用タイヤ等の高速高荷重用タイヤへの使用に好適で、タイヤの耐摩耗性、耐シェブロンカット性、耐チッピング性、耐発熱性及び生産性を高度にバランスさせることが可能なゴム組成物に関するものである。
【背景技術】
【０００２】
従来、航空機用タイヤ等の高速高荷重用タイヤにおいては、高シビアリティー領域での耐摩耗性と、耐発熱性、耐シェブロンカット性、耐チッピング性等の諸性能との両立化が求められている。
【０００３】
例えば、航空機用空気入りタイヤは、異常時のオーバーロードにおける離着陸の際に、トレッドゴムに対して大きな歪み及び荷重が加わり、これによって、トレッドゴムの発熱量は極めて大きくなり、台タイヤと更生ゴムとの界面、即ち更生界面にて更生ゴムの剥離を起こす懸念がある。また、通常の使用状況であっても、航空機の地上走行中のタイトターン等で荷重が加わり、タイヤが大きく変形して、チッピングと呼ばれるリブ端でのゴム欠けが発生する懸念がある。更に、着陸時においては、滑走路を横断する向きに形成されている排水用ランウエイグルーブの縁によって、タイヤのトレッドゴムはシェブロンカットと呼ばれる、松かさ状又はささくれ状のカット傷が発生する問題がある。そして、着陸開始から長時間にわたるトレッドゴムの滑走面に対する激しいスリップや、引っ掻きによるトレッドゴムの早期摩耗等の問題もある。
【０００４】
これに対し、例えば、特開２０００−３０１９０８号公報（特許文献１）では、トレッドゴムの早期摩耗を抑制するゴム組成物として、高シス-１,４結合量のポリブタジエンゴムに対して特定構造を有する有機チオスルフェート化合物と窒素吸着比表面積（Ｎ2ＳＡ）及びジブチルフタレート（ＤＢＰ）吸油量の高いカーボンブラックとを配合してなるゴム組成物が開示されている。また、特開２００１−２５３９７４号公報（特許文献２）では、高速高荷重用空気入りタイヤの耐チッピング性、耐久性及び耐摩耗性を向上させるため、高シス-１,４結合量のポリブタジエンゴムに対してＮ2ＳＡ及びＤＢＰ吸油量の高いカーボンブラックとスルフェンアミド系化合物とを配合してなるゴム組成物が開示されている。しかしながら、近年では、タイヤの長寿命化に伴い、ゴム劣化による耐摩耗性の経時変化を抑えることも求められており、特開２０００−３０１９０８号公報及び特開２００１−２５３９７４号公報では、この点に関する検討が一切なされていない。
【０００５】
更に、特開２００８−１６９３１７号公報（特許文献３）では、高荷重、高滑り速度等の高シビアリティー領域での耐摩耗性と、耐発熱性、耐チッピング性等の諸性能との両立化を可能にするゴム組成物として、結晶性トランスポリブタジエンゴムに対して特定構造を有する有機チオスルフェート化合物を特定量配合してなるゴム組成物が開示されている。そして、該ゴム組成物をトレッドゴムに適用することにより、高温域での耐摩耗性及びゴム劣化後の耐摩耗性が向上できるが、ゴム劣化後の耐チッピング性と耐シェブロンカット性との両立には限界があった。また、近年では、タイヤの更なる長寿命化や高荷重下での耐久性に対する要求が存在しており、更には地球温暖化によるゴム劣化の進行も考えられるため、従来よりも耐チッピング性及び耐シェブロンカット性の双方に優れたタイヤが望まれている。
【０００６】
一方、特許第３５８５５３６号公報（特許文献４）においては、特定の条件下で乾燥処理された天然ゴムに対し、恒粘度剤を配合することによって、天然ゴム中のゲル量の増加を抑制し且つ分子量の低下を防止することができ、これにより、該恒粘度剤含有天然ゴムを用いたゴム組成物は、カーボンブラック分散性や加硫ゴムの引張強さに優れることが報告されている。しかしながら、ゴム劣化後の特性、例えば、耐チッピング性については一切検討されていない。
【先行技術文献】
【特許文献】
【０００７】
【特許文献１】特開２０００−３０１９０８号公報
【特許文献２】特開２００１−２５３９７４号公報
【特許文献３】特開２００８−１６９３１７号公報
【特許文献４】特許第３５８５５３６号公報
【発明の概要】
【発明が解決しようとする課題】
【０００８】
以上のように、航空機用タイヤ等の高速高荷重用タイヤとして、耐摩耗性、耐シェブロンカット性、耐チッピング性、耐発熱性及び生産性が高度にバランスされたタイヤを提供する技術は知られていない。
【０００９】
そこで、本発明の目的は、上記従来技術の問題を解決し、耐摩耗性、耐シェブロンカット性、耐チッピング性、耐発熱性及び生産性を高度にバランスさせることが可能なゴム組成物を提供することにある。
【課題を解決するための手段】
【００１０】
本発明者は、上記目的を達成するために鋭意検討した結果、結晶性トランスポリブタジエンゴムを含むゴム成分に特定の構造を有する有機チオスルフェート化合物が配合されたゴム組成物に対し、更に恒粘度剤含有天然ゴムを適用することで、タイヤの耐摩耗性、耐シェブロンカット性、耐チッピング性、耐発熱性及び生産性を高度にバランスできることを見出し、本発明を完成させるに至った。
【００１１】
即ち、本発明のゴム組成物は、恒粘度剤が添加された天然ゴム（Ａ）60〜98質量％及び重量平均分子量（Ｍw）が1×104〜10×104で且つトランス-１,４結合量が70％以上の共役ジエン化合物重合体（Ｂ）2〜20質量％を含むゴム成分100質量部に対し、下記式(I)：
Ｍ1/pＯ3Ｓ−Ｓ−(ＣＨ2)n−Ｓ−ＳＯ3Ｍ1/p ・・・ (I)
［式中、ｎは３〜１０の整数を示し、Ｍはリチウム、カリウム、ナトリウム、マグネシウム、カルシウム、バリウム、亜鉛、ニッケル及びコバルトよりなる群から選択される金属であり、ｐは該金属の価数を示す］で表された、結晶水を含有してもよい有機チオスルフェート化合物（Ｃ）0.5〜2質量部を配合してなることを特徴とする。
【００１２】
なお、トランス-１,４結合量とは、重合体中の共役ジエン化合物単位におけるトランス-１,４結合の割合であり、シス-１,４結合量とは、重合体中の共役ジエン化合物単位におけるシス-１,４結合の割合である。また、重量平均分子量（Ｍw）は、ゲル浸透クロマトグラフィー（ＧＰＣ）によりポリスチレン換算した値で示される。
【００１３】
本発明のゴム組成物において、前記天然ゴム（Ａ）は、乾燥前後のゲル変化率が10質量％以下で且つ分子量保持率が85％以上となるように乾燥処理されるのが好ましい。この場合、生産性を大幅に向上でき、更には、ゴム物性等を向上させることもできる。
【００１４】
本発明のゴム組成物の好適例においては、更に、脂環式化合物系石油樹脂（Ｄ）をゴム成分100質量部に対して1〜5質量部含む。この場合、耐チッピング性を更に向上させることができる。
【００１５】
本発明のゴム組成物の他の好適例においては、前記ゴム成分が、更に重量平均分子量（Ｍw）が50×104以上で且つシス-１,４結合量が95％以上の共役ジエン化合物重合体（Ｅ）を含み、
前記ゴム成分中、前記天然ゴム（Ａ）の含有量が60質量％以上で且つ98質量％未満で、前記共役ジエン化合物重合体（Ｂ）の含有量が2〜20質量％で、前記共役ジエン化合物重合体（Ｅ）の含有量が38質量％以下である。この場合、耐摩耗性を更に向上させることができる。
【００１６】
本発明のゴム組成物において、前記有機チオスルフェート化合物（Ｃ）としては、１,６-ヘキサメチレンジチオ硫酸ナトリウム・２水和物が好ましい。この場合、耐摩耗性を更に向上させることができる。
【００１７】
本発明のゴム組成物の他の好適例においては、更に、窒素吸着比表面積（Ｎ2ＳＡ）が140〜160m2/gで、ジブチルフタレート(ＤＢＰ)吸油量が130〜160ml/100gで且つ発生水素量が1500〜2500ppmであるカーボンブラック（Ｆ）をゴム成分100質量部に対して40〜55質量部含む。この場合、耐摩耗性を更に向上させることができる。
【００１８】
本発明のゴム組成物においては、前記恒粘度剤の添加量が、天然ゴム100質量部に対して0.001質量部以上であるのが好ましい。また、前記恒粘度剤としては、下記式(II)：
Ｒ1−ＣＯＮＨＮＨ2 ・・・ (II)
［式中、Ｒ1は炭素数１〜５のアルキル基又は炭素数３〜５のシクロアルキル基を示す］で表されるヒドラジド化合物が好ましい。この場合、耐チッピング性を更に向上させることができる。
【００１９】
本発明の空気入りタイヤは、上記のゴム組成物を用いたことを特徴とし、航空機用タイヤとして好適である。
【発明の効果】
【００２０】
本発明によれば、特定の重量平均分子量及びトランス-１,４結合量を有する共役ジエン化合物重合体と恒粘度剤含有天然ゴムとを特定量含むゴム成分に対し、特定の構造を有する有機チオスルフェート化合物を特定量配合することで、タイヤの耐摩耗性、耐シェブロンカット性、耐チッピング性、耐発熱性及び生産性を高度にバランスさせることが可能なゴム組成物を提供することができる。また、かかるゴム組成物を用いた、耐摩耗性、耐シェブロンカット性、耐チッピング性、耐発熱性及び生産性に優れる空気入りタイヤを提供することができる。
【図面の簡単な説明】
【００２１】
【図１】本発明の空気入りラジアルタイヤの一例の左側断面図である。
【図２】本発明の空気入りバイアスタイヤの一例の左側断面図である。
【発明を実施するための形態】
【００２２】
以下に、本発明のゴム組成物を詳細に説明する。本発明のゴム組成物は、恒粘度剤が添加された天然ゴム（Ａ）60〜98質量％及び重量平均分子量（Ｍw）が1×104〜10×104で且つトランス-１,４結合量が70％以上の共役ジエン化合物重合体（Ｂ）2〜20質量％を含むゴム成分100質量部に対し、上記式(I)で表された、結晶水を含有してもよい有機チオスルフェート化合物（Ｃ）0.5〜2質量部を配合してなる。
【００２３】
ここで、上記ゴム組成物のゴム成分として用いる天然ゴム（Ａ）は、恒粘度剤が添加されることを要する。該恒粘度剤が天然ゴムに添加されることで、天然ゴムのゲル化を抑制し且つ分子量の低下を防止することができるため、天然ゴムの加工性が改善され、延いては、空気入りタイヤの生産性を向上させることになる。また、本発明のゴム組成物においては、上記天然ゴム（Ａ）を後述する共役ジエン化合物重合体（Ｂ）及び有機チオスルフェート化合物（Ｃ）と組み合わせることで、耐シェブロンカット性及び耐チッピング性の双方を向上させることができる。従来、恒粘度剤含有天然ゴムにより耐チッピング性を向上させることは知られておらず、本発明によって得られる効果が、従来技術に比べて有利な効果であることは明らかである。
【００２４】
上記天然ゴム（Ａ）は、天然ゴムの製造工程中、乾燥前後のゲル変化率が10質量％以下で且つ分子量保持率が85％以上となるように乾燥処理されるのが好ましい。通常、天然ゴムの製造工程には、乾燥工程が含まれており、ここで、乾燥の前後での天然ゴムのゲル変化率及び分子量保持率を上記特定した範囲内に調整することで、生産性を大幅に向上でき、更には、ゴム物性等を向上させることもできる。天然ゴムの製造工程中、乾燥前後の天然ゴムのゲル変化率が10質量％を超えると、天然ゴムが高粘度化し、カーボンブラック等の充填剤の分散性が低下し、該充填剤による補強効果が十分に得られないことがある。一方、乾燥前後の天然ゴムの分子量保持率が85％未満では、耐摩耗性の向上効果が十分に得られない場合がある。また、乾燥前後のゲル変化率及び分子量保持率を調整するには、乾燥温度及び乾燥時間を適宜選択すればよい。なお、乾燥前後の天然ゴムのゲル変化率は5質量％以下が好ましく、分子量保持率は90％以上が好ましい。
【００２５】
また、上記恒粘度剤は、通常の天然ゴムに配合されると、イソプレン鎖中の異種結合（アルデヒド基等）に反応してブロックすることにより、天然ゴムのゲル化反応を阻害し、ゲル量の増加を抑制するものである。具体例としては、硫酸ヒドロキシルアミン、セミカルバジド及びジメドン（１,１-ジメチルシクロヘキサン-３,５-ジオン）の他、上記式(II)で表されるヒドラジド化合物等が挙げられる。これらの中でも、耐チッピング性を向上させる観点から、上記式(II)で表されるヒドラジド化合物が好ましい。
【００２６】
式(II)において、Ｒ1は、炭素数１〜５のアルキル基又は炭素数３〜５のシクロアルキル基を示す。ここで、Ｒ1が炭素数１〜５のアルキル基である場合の脂肪族ヒドラジド化合物としては、例えば、酢酸ヒドラジド、プロピオン酸ヒドラジド、酪酸ヒドラジド、カプロン酸ヒドラジド等が挙げられる。一方、Ｒ1が炭素数３〜５のシクロアルキル基である場合の脂環式ヒドラジド化合物としては、例えば、シクロプロピルヒドラジド等が挙げられる。
【００２７】
本発明のゴム組成物において、前記恒粘度剤の添加量は、天然ゴム100質量部に対して0.001質量部以上が好ましく、0.01〜3.0質量部の範囲が更に好ましく、0.01〜2.0質量部の範囲が一層好ましい。天然ゴム100質量部に対する恒粘度剤の添加量が0.001質量部未満では、恒粘度効果や耐チッピング性の向上効果を十分に得ることができない場合がある。
【００２８】
また、上記ゴム組成物のゴム成分として用いる共役ジエン化合物重合体（Ｂ）は、重量平均分子量（Ｍw）が1×104〜10×104で且つトランス-１,４結合量が70％以上であることを要する。該共役ジエン化合物重合体（Ｂ）は、結晶性が高いため、高シビアリティー領域での耐摩耗性を向上させると共に、耐発熱性、耐シェブロンカット性、耐チッピング性及び製造時作業性（低粘度性）を向上させることができる。なお、航空機用空気入りタイヤでは、着陸時に高温に達するため、高温域での耐摩耗性の確保が重要となるが、共役ジエン化合物重合体（Ｂ）による耐摩耗性の向上効果は、高温域でも持続し、熱劣化による耐摩耗性の経時変化も少ないことから、航空機用空気入りタイヤ等の高速高荷重用タイヤに特に好適である。
【００２９】
上記共役ジエン化合物重合体（Ｂ）は、重量平均分子量（Ｍw）が1×104〜10×104であることを要する。該重量平均分子量（Ｍw）が1×104未満では、耐摩耗性の向上効果が低減し、一方、10×104を超えると、粘度が増大し、製造時作業性が低下する。また、上記共役ジエン化合物重合体（Ｂ）は、トランス-１,４結合量が70％以上であることを要し、90％以上であることが好ましい。該トランス-１,４結合量が70％未満では、単体での結晶性が損なわれ、液状となり、使用時の取り扱いが困難となり、タイヤの耐シェブロンカット性や耐チッピング性を低下させる。
【００３０】
上記共役ジエン化合物重合体（Ｂ）は、一種又は複数種の共役ジエン化合物を重合して得られる。ここで、上記重合体（Ｂ）の重合方法としては、特に限定されず、従来公知の方法を用いることができるが、例えば、溶媒中で単量体としての共役ジエン化合物単量体を、ニッケルボロアシレート、トリブチルアルミニウム、トリフェニルホスファイト及びトリフルオロ酢酸からなる４元系触媒を用いて重合する方法等が挙げられる。なお、共役ジエン化合物としては、１,３-ブタジエン、イソプレン、１,３-ペンタジエン、２,３-ジメチルブタジエン、２-フェニル-１,３-ブタジエン、１,３-ヘキサジエン、ミルセン等が挙げられ、これらの中でも、１,３-ブタジエンが特に好ましい。共役ジエン化合物が１,３-ブタジエンである場合の共役ジエン化合物重合体（Ｂ）を、結晶性トランスポリブタジエンと称することもある。
【００３１】
更に、上記ゴム組成物のゴム成分としては、重量平均分子量（Ｍw）が50×104以上で且つシス-１,４結合量が95％以上の共役ジエン化合物重合体（Ｅ）を用いてもよい。該共役ジエン化合物重合体（Ｅ）は、高シビアリティー領域での耐摩耗性及び耐発熱性を向上させることができる。共役ジエン化合物重合体（Ｅ）の重量平均分子量（Ｍw）が50×104未満であるか又はシス-１,４結合量が95％未満であると、耐摩耗性が低下することがある。
【００３２】
上記共役ジエン化合物重合体（Ｅ）は、一種又は複数種の共役ジエン化合物を重合して得られる。ここで、上記重合体（Ｅ）の重合方法としては、特に限定されず、従来公知の方法を用いることができるが、例えば、（ｉ）成分：周期律表の原子番号５７〜７１のランタン系列希土類元素含有化合物又は該ランタン系列希土類元素含有物とルイス塩基との反応物、（ｉｉ）成分：ＡｌＲ2Ｒ3Ｒ4［式中、Ｒ2及びＲ3は、同一でも異なってもよいが、炭素数１〜１０の炭化水素基又は水素原子で、Ｒ4は炭素数１〜１０の炭化水素基であり、但し、Ｒ4はＲ2又はＲ3と同一でも異なってもよい］で表される有機アルミニウム化合物、並びに（ｉｉｉ）成分：ルイス酸、金属ハロゲン化物とルイス塩基との錯化合物及び活性ハロゲンを含む有機化合物、の少なくとも一種からなる触媒系により共役ジエン化合物を重合させる手法が挙げられる。更に、上記触媒系には、（ｉ）〜（ｉｉｉ）成分の他に、更に（ｉｖ）成分として、有機アルミニウムオキシ化合物、所謂アルミノキサンを添加するのが好ましい。なお、共役ジエン化合物としては、１,３-ブタジエン、イソプレン、１,３-ペンタジエン、２,３-ジメチルブタジエン、２-フェニル-１,３-ブタジエン、１,３-ヘキサジエン、ミルセン等が挙げられ、これらの中でも、１,３-ブタジエンが特に好ましい。
【００３３】
上記（ｉ）成分においては、周期律表の原子番号５７〜７１の希土類元素の中でも、ネオジム、プラセオジウム、セリウム、ランタン、ガドリニウム又はこれらの混合物が好ましく、ネオジムが特に好ましい。また、上記ランタン系列希土類元素含有化合物としては、炭化水素溶媒に可溶な塩が好ましく、具体的には、上記希土類元素のカルボン酸塩、アルコキサイド、β−ジケトン錯体、リン酸塩及び亜リン酸塩が挙げられ、これらの中でも、カルボン酸塩及びリン酸塩が好ましく、カルボン酸塩が特に好ましい。従って、上記ランタン系列希土類元素含有化合物の中でも、ネオジムのリン酸塩及びネオジムのカルボン酸塩が好ましく、ネオジムの２−エチルヘキサン酸塩、ネオジムのネオデカン酸塩、ネオジムのバーサチック酸塩等のネオジムの分岐カルボン酸塩が更に好ましい。また、上記ランタン系列希土類元素含有化合物とルイス塩基との反応物でもよく、ルイス塩基としては、アセチルアセトン、テトラヒドロフラン、ピリジン、Ｎ,Ｎ-ジメチルホルムアミド、チオフェン、ジフェニルエーテル、トリエチルアミン、有機リン化合物、１価又は２価のアルコール等が挙げられる。
【００３４】
上記（ｉｉ）成分として、具体的には、トリエチルアルミニウム、トリイソブチルアルミニウム、水素化ジエチルアルミニウム、水素化ジイソブチルアルミニウム等が好適に挙げられる。
【００３５】
上記（ｉｉｉ）成分のルイス酸として、具体的には、塩化ジエチルアルミニウム、セスキ塩化エチルアルミニウム、二塩化エチルアルミニウム、臭化ジエチルアルミニウム、セスキ臭化エチルアルミニウム、二臭化エチルアルミニウム等が好適に挙げられる。また、上記（ｉｉｉ）成分の金属ハロゲン化物とルイス塩基との錯化合物を構成する金属ハロゲン化物としては、塩化マグネシウム、塩化マンガン、塩化亜鉛、塩化銅等が好ましく、ルイス塩基としては、リン酸トリ-２-エチルヘキシル、リン酸トリクレジル、アセチルアセトン、２-エチルヘキサン酸、バーサチック酸、２-エチルヘキシルアルコール、１-デカノール、ラウリルアルコールが好ましい。更に、上記（ｉｉｉ）成分の活性ハロゲンを含む有機化合物としては、ベンジルクロライド等が好適に挙げられる。
【００３６】
上記（ｉｖ）成分としては、メチルアルミノキサン、エチルアルミノキサン、プロピルアルミノキサン、ブチルアルミノキサン、クロロアルミノキサン等が挙げられる。
【００３７】
また更に、上記ゴム組成物のゴム成分としては、更に他の共役ジエン化合物重合体や芳香族ビニル化合物−共役ジエン化合物共重合体を用いてもよく、具体例としては、ポリイソプレンゴム（ＩＲ）、スチレン−ブタジエン共重合体ゴム（ＳＢＲ）、エチレン−プロピレン−ジエンゴム（ＥＰＤＭ）、クロロプレンゴム（ＣＲ）、ハロゲン化ブチルゴム等が挙げられる。
【００３８】
上記ゴム組成物のゴム成分は、上記天然ゴム（Ａ）を60〜98質量％含むことが好ましく、上記共役ジエン化合物重合体（Ｂ）を2〜20質量％含むことが好ましい。該天然ゴム（Ａ）の含有量が60質量％未満では、耐チッピング性の向上効果が十分に得られない。また、該共役ジエン化合物重合体（Ｂ）の含有量が2質量％未満では、重合体（Ｂ）による効果が十分に得られず、一方、20質量％を超えると、ゴム成分中に占める低分子量成分の割合が高まり、耐摩耗性を低下させる。なお、上記ゴム成分が更に上記共役ジエン化合物重合体（Ｅ）を含む場合、ゴム成分中での天然ゴム（Ａ）の含有量は60質量％以上で且つ98質量％未満で、共役ジエン化合物重合体（Ｂ）の含有量が2〜20質量％で、共役ジエン化合物重合体（Ｅ）の含有量が38質量％以下であることが好ましい。
【００３９】
また、上記ゴム組成物に用いる有機チオスルフェート化合物（Ｃ）は、上記式(I)で表される化合物であり、該化合物は分子内に結晶水を有する水和物であってもよい。有機チオスルフェート化合物（Ｃ）は、硫黄架橋と比較して熱的に安定な架橋構造を形成する架橋剤であり、高温域での耐摩耗性及びゴム劣化後の耐摩耗性を向上させる効果が顕著である。更に、共役ジエン化合物重合体（Ｂ）と併用することにより、常温領域から高温領域までの全領域に及ぶ摩耗時ゴム表面温度において耐摩耗性を十分に確保することができ、かかる耐摩耗性は、タイヤの新品時から劣化に至るまで確保される。式(I)において、ｎで示されるメチレン鎖の数は３〜１０の整数であることを要し、３〜６であるのが好ましい。また、Ｍはリチウム、カリウム、ナトリウム、マグネシウム、カルシウム、バリウム、亜鉛、ニッケル及びコバルトよりなる群から選択される金属であり、ｐは該金属の価数を示す。具体的に、式(I)の化合物としては、ナトリウム塩一水和物、ナトリウム塩二水和物等が挙げられ、チオ硫酸ナトリウムからの誘導体、例えば１,６-ヘキサメチレンジチオ硫酸ナトリウム・２水和物が最も好ましい。なお、上記ゴム組成物中の有機チオスルフェート化合物（Ｃ）の配合量は、ゴム成分100質量部に対して0.5〜2質量部の範囲が好ましい。該有機チオスルフェート化合物（Ｃ）の配合量がゴム成分100質量部に対して0.5質量部未満では、化合物（Ｃ）による効果が十分に得られず、一方、2質量部を超えても、化合物（Ｃ）による効果は増大せず、経済的に適さない。
【００４０】
更に、上記ゴム組成物は、脂環式化合物系石油樹脂（Ｄ）をゴム成分100質量部に対して1〜5質量部含むことが好ましい。脂環式化合物系石油樹脂（Ｄ）は、耐シェブロンカット性、耐チッピング性、及び製造時作業性（低粘度性）を向上させることができる。脂環式化合物系石油樹脂（Ｄ）として、具体的には、シクロペンタジエン、メチルシクロペンタジエン、ジシクロペンタジエン、シクロペンタジエンとメチルシクロペンタジエンとのディールスアルダー反応生成物、トリシクロペンタジエン等が挙げられ、特にジシクロペンタジエンが好ましい。また、脂環式化合物系石油樹脂（Ｄ）の含有量がゴム成分100質量部に対して1質量部未満では、石油樹脂（Ｄ）による効果が十分に得られず、一方、5質量部を超えると、耐発熱性及び耐摩耗性が低下する場合がある。なお、これら脂環式化合物系石油樹脂（Ｄ）は、一種単独で用いてもよいし、二種以上を混合して用いてもよい。
【００４１】
また更に、上記ゴム組成物は、補強性充填剤として、窒素吸着比表面積（Ｎ2ＳＡ）が140〜160m2/gで、ジブチルフタレート(ＤＢＰ)吸油量が130〜160ml/100gで且つ発生水素量が1500〜2500ppmであるカーボンブラック（Ｆ）をゴム成分100質量部に対して40〜55質量部含むことが好ましい。カーボンブラックのＮ2ＳＡが140〜160m2/gの範囲内にあれば、充填剤の分散性、耐摩耗性及び耐発熱性を向上できる。また、カーボンブラックのＤＢＰ吸油量が130〜160ml/100gの範囲内であれば、耐摩耗性及び耐発熱性を向上できる。更に、カーボンブラックの発生水素量が1500〜2500ppmの範囲内にあれば、耐摩耗性及び耐劣化性を向上できる。なお、窒素吸着比表面積（Ｎ2ＳＡ）はＪＩＳ Ｋ６２１７−２：２００１に準拠して測定され、ジブチルフタレート(ＤＢＰ)吸油量はＪＩＳ Ｋ６２１７−４：２００１に準拠して測定される。また、発生水素量とは、カーボンブラック加熱時に発生する水素の量であり、以下のように測定できる。カーボンブラック約0.1gをアルゴンガス気流中で加熱し、発生するガスをガスクロマトグラム（例えば、島津製作所製「ＧＣ−９Ａ」）にて分析し、定量する。測定は、10℃/分の昇温条件で行い、キャリアガスとしてアルゴンガスを流入させ（流入量50ml/分）、加熱炉が400℃になった際に、カーボンブラックから発生したガスをアルゴンガスと共にガスクロマトグラムに導き、定量する。この測定を400〜1200℃の間で200℃毎に行い、各温度のピーク面積を算出し、各温度での測定値の和を発生した水素量とし、カーボンブラック1g当たりから発生する水素量を発生水素量（ppm）として求める。また、カーボンブラック（Ｆ）の含有量がゴム成分100質量部に対して40〜55質量部の範囲内にあれば、耐摩耗性及び耐発熱性を向上させることができる。
【００４２】
上記ゴム組成物には、例えば、上記天然ゴム（Ａ）及び共役ジエン化合物重合体（Ｂ）を含むゴム成分に、有機チオスルフェート化合物（Ｃ）、脂環式化合物系石油樹脂（Ｄ）、共役ジエン化合物重合体（Ｅ）及びカーボンブラック（Ｆ）の他、ゴム工業界で通常使用される配合剤、例えば、他の充填剤、軟化剤、シランカップリング剤、ステアリン酸、老化防止剤、亜鉛華、加硫促進剤、他の加硫剤等を目的に応じて適宜配合することができる。これら配合剤としては、市販品を好適に使用することができる。なお、上記ゴム組成物は、天然ゴム（Ａ）及び共役ジエン化合物重合体（Ｂ）を含むゴム成分に、有機チオスルフェート化合物（Ｃ）と共に、必要に応じて適宜選択した各種配合剤を配合して、混練り、熱入れ、押出等することにより製造することができる。
【００４３】
次に、図を参照しながら、本発明の空気入りタイヤを詳細に説明する。図１は、本発明の空気入りラジアルタイヤの一例の左側断面図であり、図２は、本発明の空気入りバイアスタイヤの一例の左側断面図である。図１に示すラジアルタイヤ及び図２に示すバイアスタイヤは、一対のビード部１及び一対のサイドウォール部２と、両サイドウォール部２に連なるトレッド部３とを有し、上記一対のビード部１間にトロイド状に延在させたカーカス４と、前記一対のビード部に埋設された少なくとも一対のビードコア５とを備える。なお、図１に示すビード部１は一対のビードコア５が埋設され、図２に示すビード部２には三対のビードコア５が埋設されるが、本発明の空気入りタイヤにおいては、一対以上のビードコアが埋設されていればよい。
【００４４】
ここで、本発明の空気入りタイヤは、上記ゴム組成物を用いたことを特徴とし、該ゴム組成物をトレッド部３に用いるのが好ましい。本発明の空気入りタイヤは、耐摩耗性、耐シェブロンカット性、耐チッピング性、耐発熱性及び生産性に優れ、航空機用タイヤ等の高速高荷重用タイヤとして好適である。なお、本発明の空気入りタイヤは、上述のゴム組成物を用いる以外特に制限はなく、常法に従って製造することができる。また、該タイヤに充填する気体としては、通常の或いは酸素分圧を調整した空気の他、窒素、アルゴン、ヘリウム等の不活性ガスを用いることができる。
【００４５】
図１に示すラジアルタイヤにおいて、カーカス４は、一枚のカーカスプライからなり、また、上記ビード部１内に夫々配設した一対のビードコア５間にトロイド状に延在する本体部と、各ビードコア５の周りでタイヤ幅方向の内側から外側に向けて半径方向外方に巻上げた折り返し部とからなる。一方、図２に示すバイアスタイヤにおいては、上記ビードコア５の対毎に該ビードコア５間をトロイド状に延在する本体部と該ビードコア５の周りでタイヤ幅方向の内側から外側に向けて半径方向外方に巻上げた折り返し部とを有する少なくとも２枚のカーカスプライよりなるターンアッププライ４ａと、該ターンアッププライ４ａを折り返し部も含めて外包する少なくとも２枚のカーカスプライよりなるダウンプライ４ｂとからなる。なお、本発明の空気入りタイヤにおいて、カーカスの構造は、特に制限されず、ラジアルタイヤ及びバイアスタイヤのカーカス構造をいずれも選択できる。また、本発明の空気入りタイヤにおいて、カーカスプライの枚数は、特に限定されるものではない。
【００４６】
また、図１に示すラジアルタイヤにおいては、該カーカス４のクラウン部のタイヤ半径方向外側に４枚のベルト層からなるベルト６が配置されており、該ベルト層は、通常、タイヤ赤道面に対して傾斜して延びるコードのゴム引き層からなり、４枚のベルト層は、該ベルト層を構成するコードが互いに赤道面を挟んで交差するように積層されてベルト６を構成する。なお、図１中のベルト６は、４枚のベルト層からなるが、本発明の空気入りタイヤにおいて、ベルトを構成するベルト層の枚数は特に限定されるものではなく、例えば、図２に示すバイアスタイヤのベルトは、２枚のベルト層からなる。
【００４７】
更に、本発明の空気入りタイヤは、公知のタイヤ部材を必要に応じて備えることができ、例えば、図１に示すように、ベルト補強層７を備えることもできる。
【実施例】
【００４８】
以下に、実施例を挙げて本発明を更に詳しく説明するが、本発明は下記の実施例に何ら限定されるものではない。
【００４９】
（天然ゴムＡ〜Ｄの製造例）
表１に示す乾燥条件でアンスモークドシートを乾燥させて、天然ゴムを作製した。乾燥の前後における天然ゴムのゲル量及び分子量を下記の方法で測定した。なお、天然ゴムＡ及びＢについては、乾燥処理が施された後に恒粘度剤が添加された。
【００５０】
（１）ゲル量
ゴム片0.2gをトルエン（１級）60ccに溶解し、遠心分離法でゲル分を分離し、それを乾燥した後、ゲル量を測定した。
（２）分子量
ゲル浸透クロマトグラフィー法により重量平均分子量（Ｍw）を測定した。測定装置には東ソー(株)製「ＨＣＬ−８０２０」、カラムには東ソー(株)製「ＧＭＨＸＬ」、較正には東ソー(株)製の標準ポリスチレン及び溶媒にはテトラヒドロフラン（ＴＨＦ）１級を用い、サンプル濃度を0.01g/30ccとした。
【００５１】
【表１】
2010275429.tif 000002
【００５２】
（結晶性トランスポリブタジエンゴムＡ）
温度計、攪拌装置、加圧装置、注入・注出口を備えたステンレス製反応装置を窒素ガスにて置換し、これに4086gのブタジエン／へキサン溶液（ブタジエン濃度＝23.7質量％）、12.0mlのニッケルボロアシレート（ＮｉＯＢ）のヘキサン溶液（ＮｉＯＢ濃度＝0.84mol/l、モノマー100gに対するＮｉＯＢの添加量＝1.0mmolphgm）を25mlのへキサンに溶解させたもの、49mlのトリブチルアルミニウム（ＴＩＢＡＬ）のヘキサン溶液（ＴＩＢＡＬ濃度＝0.62mol/l、ＴＩＢＡＬの添加量＝3.0mmolphgm）、2.64mlの原液のトリフェニルホスファイト（ＴＰＰ）（ＴＰＰの添加量＝1.0mmol phgm）を25mlのヘキサンに溶解させたもの、15.6mlのトリフルオロ酢酸（ＴＦＡ）（ＴＦＡの添加量＝20mmolphgm）を25mlのヘキサンに溶解させたもの、を注入する。その後、80℃にて6時間重合させ、この溶液を過剰のイソプロパノールと老化防止剤の入った溶液に注入し、重合を停止し再沈殿した。更に、これをろ過し、50℃にて真空乾燥し、重量平均分子量（Ｍw）が3.2×104で且つトランス-１,４結合量が92％の結晶性トランスポリブタジエンゴムＡを得た。なお、上記触媒のモル比は、ＮｉＯＢ／ＴＩＢＡＬ／ＴＰＰ／ＴＦＡ＝1／3／1／20であった。また、重量平均分子量（Ｍw）は上記の方法で測定され、トランス-１,４結合量は下記の方法で測定された。
【００５３】
（３）ミクロ構造［トランス-１,４結合量（％）及びシス-１,４結合量（％）］
フーリエ変換赤外分光光度計（商品名「ＦＴ／ＩＲ−４１００」，日本分光社製）を使用し、赤外法（モレロ法）によって測定した。
【００５４】
（結晶性トランスポリブタジエンゴムＢ）
触媒の添加量をＮｉＯＢ／ＴＩＢＡＬ／ＴＰＰ／ＴＦＡ＝1／3／0.5／10（mmol phgm）とし、重合温度を40℃、重合時間を24時間に変更した以外は、結晶性トランスポリブタジエンゴムＡの調製方法と同様にして、結晶性トランスポリブタジエンゴムＢを得た。結晶性トランスポリブタジエンゴムＢについて、上記の方法で測定したところ、重量平均分子量（Ｍw）が14.8×104で、トランス-１,４結合量が91％であった。
【００５５】
次に、表２〜３に示す配合処方に従って調製したゴム組成物に対して、粘度、耐シェブロンカット性、耐チッピング性、耐発熱性（レジリエンス）及び耐摩耗性を下記の方法により測定した。また、該ゴム組成物をトレッドゴムに適用して、図１に示す構造を有し、サイズが５０×２０.０ Ｒ２２ ３２ＰＲの航空機用ラジアルタイヤを製造し、タイヤ性能を評価した。結果を表２〜３に示す。
【００５６】
（４）ゴム組成物の粘度
ＪＩＳ Ｋ６３００−１：２００１に準拠し、Ｌ型ロータを用い、130℃にてムーニー粘度［ＭＬ1+4(130℃)］を測定し、実施例１のゴム組成物のムーニー粘度を100として指数表示した。指数値が小さい程、加工性に優れ、生産性が良好であることを示す。
（５）耐シェブロンカット性（Ｍ300）
厚さ2mmのシートを145℃で30分間加硫し、該加硫ゴムシートをＪＩＳ−３号ダンベルに打ち抜き、ＪＩＳＫ６２５１：２００４に準拠して300％伸び時における引張応力（Ｍ300）を測定し、実施例１の加硫ゴムの引張応力を100として指数表示した。指数値が大きい程、耐シェブロンカット性に優れることを示す。
（６）耐チッピング性（ＡＧＥＤ ＥＢ）
厚さ2mmのシートを145℃で30分間加硫し、ＪＩＳ−３号ダンベルに打ち抜いたサンプルを、ギヤオーブン中空気雰囲気下で100℃にて24時間放置（劣化）させた後、ＪＩＳＫ６２５１：２００４に準拠して切断時伸びを測定し、実施例１の加硫ゴムの老化後の切断時伸びを100として指数表示した。指数値が大きい程、耐チッピング性に優れることを示す。
（７）耐発熱性（レジリエンス）
ゴム組成物を145℃で30分間加硫して得た加硫ゴムに対して、ブリティッシュスタンダード９０３：ＰａｒｔＡ８：１９６３に準拠した反発弾性試験を行い、実施例１の加硫ゴムの反発弾性率を100として、以下の式により指数表示した。指数値が大きい程、耐発熱性に優れ、発熱量が小さいことを示す。
耐発熱性（指数）＝（供試試験片の反発弾性率／実施例１の試験片の反発弾性率）×100
（８）耐摩耗性（ランボーン）
ゴム組成物を145℃で30分間加硫して得た加硫ゴムに対して、ＪＩＳ Ｋ６２６４−１９９３に準拠したランボーン型摩耗試験を行い、実施例１の加硫ゴムの耐摩耗性を100として、以下の式により指数表示した。指数値が大きい程、耐摩耗性に優れることを示す。
耐摩耗性（指数）＝（実施例１の摩耗量／供試サンプルの摩耗量）×100
（９）タイヤ性能（オーバーロードドラム耐久）
各供試タイヤをリム組みした組立体に、ドラム上で51800kgの負荷をかけて、48.3km/hの速度で366秒間走行させた。17秒間停止させた後、1.5727m/s2の加速度で加速し、105.06m/sの速度にて離陸する条件で、タイヤ性能試験を行い、トレッドに故障が生じるか否かを評価した。
【００５７】
【表２】
2010275429.tif 000003
【００５８】
【表３】
2010275429.tif 000004
【００５９】
*1  ＪＳＲ(株)製「ＢＲ０１」，重量平均分子量（Ｍw）＝5.2×105，シス-１,４結合量＝96％．
*2  新日本石油(株)製，日石ネオレジンＢ−１００，ジシクロペンタジエン含有量65質量％，トリメチルペンテンを含む．
*3  １,６-ヘキサメチレンジチオ硫酸ナトリウム・２水和物．
*4  Ｎ-(１,３-ジメチルブチル)-Ｎ'-フェニル-ｐ-フェニレンジアミン．
*5  Ｎ-シクロヘキシル-２-ベンゾチアゾリルスルフェンアミド．
【００６０】
実施例のゴム組成物は、優れたゴム物性を有しており、空気入りタイヤの耐摩耗性、耐シェブロンカット性、耐チッピング性、耐発熱性及び生産性を高度にバランスできることが分かる。
【符号の説明】
【００６１】
１    ビード部
２    サイドウォール部
３    トレッド部
４    カーカス
５    ビードコア
６    ベルト
７    ベルト補強層
【図１】
2010275429.tif 000005
【図２】
2010275429.tif 000006